(57)【要約】      （修正有）【課題】酸性官能基と水を含むが、酸反応性フィラーを含まない樹脂セメントも提供する。【解決手段】ａ）フィラーと、ｂ）重合可能な樹脂と、２５℃において該重合可能な樹脂に分散され、分子量が約５００〜１００，０００であるｃ）ポリマー取扱い改良剤とを含み、独自の取扱い性を有する歯科用樹脂セメント材料。成分ａ）ｂ）およびｃ）は、Ｆ（ｘ）＝ＡｘBのベき法則に適合する粘度対せん断速度曲線を得るのに有効な量で存在する。この曲線に対する該材料の相関値は、増加するせん断速度曲線および低下するせん断速度曲線のどちらに対しても０．８５より大きく、Ｂの値は約−０．０１より小さい。このようなセメントは自己エッチングであることによって、別の酸エッチングステップを実施する必要性を回避することができる。【選択図】なし【特許請求の範囲】
【請求項１】
ａ）フィラーと、ｂ）重合可能な樹脂と、ｃ）２５℃において前記重合可能な樹脂に分散され、分子量が約５００〜１００，０００のポリマー取り扱い性改良剤と、ｄ）重合開始剤と
を含む歯科用樹脂セメント材料であって、成分ａ）、ｂ）およびｃ）は、Ｆ（ｘ）＝ＡｘBのベき法則に適合する粘度対せん断速度曲線を得るのに有効な量で存在し、Ｂは約−０．０１より小さく、前記材料は、せん断速度範囲の増加する方向および減少する方向の少なくとも１０カ所の対数的に間隔をおいたデータ点において、増加するせん断速度および減少するせん断速度のどちらに対しても０．８５より大きい相関値で前記曲線と相関し、０．４〜０．５ｓ-1である最低値と２０〜２５ｓ-1である最高値とを有する歯科用樹脂セメント材料。
【請求項２】
前記相関値が０．９より大きい、請求項１に記載の歯科用樹脂セメント材料。
【請求項３】
Ｂが約−０．１より小さい、請求項１に記載の歯科用樹脂セメント材料。
【請求項４】
Ｂが約−０．１〜−１．１である、請求項１に記載の歯科用樹脂セメント材料。
【請求項５】
Ａが１０より大きく、３０００より小さい、請求項１に記載の歯科用樹脂セメント材料。
【請求項６】
Ａが１５より大きく、１０００より小さい、請求項１に記載の歯科用樹脂セメント材料。
【請求項７】
Ａが２０より大きく、５００より小さい、請求項１に記載の歯科用樹脂セメント材料。
【請求項８】
増加するせん断速度に対して、Ａは約４０に等しいかまたはこれより大きく、Ｂは約−０．２９に等しいかまたはこれより小さく、減少するせん断速度に対して、Ａは約３５に等しいかまたはこれより大きく、Ｂは約−０．２６に等しいかこれより小さい、請求項１に記載の歯科用樹脂セメント材料。
【請求項９】
ａ）５５〜７５重量％のフィラーと、ｂ）０〜４０重量％の重合可能な樹脂と、ｃ）０．１〜２５重量％の取り扱い性改良剤とを含む、請求項１に記載の歯科用樹脂セメント材料。
【請求項１０】
前記重合可能な樹脂が（メタ）アクリレート樹脂である、請求項１に記載のセメント。
【請求項１１】
前記（メタ）アクリレート樹脂がＢｉｓＧＭＡおよびＴＥＧＤＭＡの混合物からなる群から選択される、請求項１に記載のセメント。
【請求項１２】
前記重合可能な樹脂がエポキシ樹脂である、請求項１に記載のセメント。
【請求項１３】
前記重合可能な樹脂が、オキセタン、オキソラン、環状アセタール、ラクタム、ラクトン、ビニルエーテルまたは環にＯ原子を含有するスピロ環状化合物からなる群から選択される、請求項１に記載のセメント。
【請求項１４】
前記重合可能な樹脂が酸性官能基により官能化されたポリマーを含む、請求項１に記載のセメント。
【請求項１５】
前記重合可能な樹脂と前記取り扱い性改良剤とが同じ化合物である、請求項１に記載のセメント。
【請求項１６】
前記重合可能な樹脂と前記取り扱い性改良剤とが、約５００〜１０００の平均分子量を有するエトキシル化ビスフェノールＡジメタクリレートである、請求項１５に記載のセメント。
【請求項１７】
前記取り扱い性改良剤が、メタクリレート修飾ポリカプロラクトン、メタクリレート修飾ポリエチレングリコール、メタクリレート修飾ポリテトラメチレンオキサイド、ｎ−ポリビニルピロリドンおよびエトキシル化ビスフェノールＡジメタクリレート、ジカルボキシ末端ポリブタジエン並びにビスフェノールＡとエピクロロヒドリンとのコポリマーからなる群から選択される、請求項１に記載のセメント。
【請求項１８】
前記取り扱い性改良剤が酸性官能基により官能化されたポリマーからなる群から選択される、請求項１に記載のセメント。
【請求項１９】
前記取り扱い性改良剤がメタクリレート官能基を有するポリマーからなる群から選択される、請求項１に記載のセメント。
【請求項２０】
前記取り扱い改良剤が、約５００〜５０，０００の分子量を有するポリマーから選択される、請求項１に記載のセメント。
【請求項２１】
前記取り扱い改良剤が、約７００〜２０，０００の分子量を有するポリマーから選択される、請求項１に記載のセメント。
【請求項２２】
前記セメントが実質的に追加の水を含まない、請求項１に記載のセメント。
【請求項２３】
前記セメントが酸性化合物をさらに含む、請求項１に記載のセメント。
【請求項２４】
前記セメントが酸性反応性フィラーを含まない、請求項１に記載のセメント。
【請求項２５】
ａ）非酸性反応性フィラーと、ｂ）重合可能な樹脂と、ｃ）酸性官能基と、ｄ）重合開始剤と、ｅ）水とを含む歯科用樹脂セメント材料。
【請求項２６】
前記酸性官能基が別個の酸性化合物として提供される、請求項２４に記載のセメント。
【請求項２７】
前記酸性官能基が、前記重合可能な樹脂の化合物上の官能基として提供される、請求項２４に記載のセメント。
【請求項２８】
既成補綴装置を配置する方法であって、
ａ）口腔面を調製するステップと、ｂ）装置に請求項１に記載の歯科用樹脂セメントを適用するステップと、ｃ）前記装置を調製した前記口腔面に固定するステップと、ｄ）前記口腔面と前記装置との間の辺縁から過剰の前記樹脂セメントを除去するステップと
を含む方法。
【請求項２９】
前記既成補綴装置が、クラウン、ブリッジ、被覆冠、インレー、アンレー、ポストおよびピンからなる群から選択される、請求項２７に記載の方法。
【請求項３０】
直接修復材料を接着する方法であって、ａ）口腔面を調製するステップと、ｂ）調製した前記口腔面に請求項１に記載の歯科用樹脂セメントを適用するステップと、ｃ）調製し、セメントを適用した前記口腔面に直接修復材料を配置するステップと
を含む方法。
【請求項３１】
前記直接修復材が歯科用複合物である、請求項２９に記載の方法。
【請求項３２】
前記直接修復材がアマルガムである、請求項２９に記載の方法。
【請求項３３】
硬い口腔面に接着する方法であって、ａ）前記口腔面をエッチングするステップと、ｂ）エッチングした前記口腔面に、重合可能なモノマーと重合開始剤とを含む接着組成物を適用するステップと、ｃ）前記面上で前記接着組成物を重合させるステップと、ｄ）接着剤処理した前記面に請求項１に記載の樹脂セメントを適用するステップと、ｅ）前記樹脂セメントを重合させるステップとを含む方法。
【請求項３４】
硬い口腔面に接着する方法であって、ａ）前記口腔面をエッチングするステップと、ｂ）エッチングした前記口腔面に、重合可能なモノマーと重合開始剤とを含む接着組成物を適用するステップと、ｃ）前記面上で前記接着組成物を重合させるステップと、ｄ）前記既成補綴装置に請求項１に記載の樹脂セメントを適用するステップと、ｅ）調製した前記口腔面に前記装置を固定するステップと、ｆ）前記口腔面と前記装置との間の辺縁から過剰の前記樹脂セメントを除去するステップとを含む方法。
【発明の詳細な説明】
【技術分野】
【０００１】
本発明は歯科用セメントに関する。さらに詳細には、本発明は驚くべき取り扱い特性を有する歯科用樹脂セメントに関する。
【背景技術】
【０００２】
樹脂セメントは、被覆冠、インレー、アンレー、クラウンおよびブリッジなどの審美的な間接的装置を審美的に接着するために主に使用されている。樹脂セメントは、一般に、圧縮および引張り強度が大きいことおよび耐摩耗性が小さいことなどの物理的特性が優れており、非平行またはショートクラウン前準備などの困難な間接的接着状況において接着するためにしばしば使用されている。
【０００３】
間接的な装置のための現在市販品を購入することができる樹脂合着用セメントの取り扱い特性は、間接的装置を固定する際の抵抗性による困難さ、低粘度もしくはせん断依存性による清掃の困難さ早い硬化特性もしくは遅い硬化特性または糸引を生ずることがある。
【発明の概要】
【０００４】
ａ）フィラーと、ｂ）重合可能な樹脂と、ｃ）２５℃において重合可能な樹脂に分散させ、約５００〜１００，０００の分子量を有するポリマー取り扱い改良剤とを含み、独自の取り扱い特性を有する歯科用樹脂セメント材料を提供する。成分ａ）、ｂ）およびｃ）は、Ｆ（ｘ）＝ＡｘBのベき法則に適合する粘度対せん断速度曲線を得るのに有効な量で存在する。この曲線に対する相関値は増加するせん断速度および減少するせん断速度のどちらに対しても０．８５より大きく、Ｂの値は約−０．０１より小さい。
【０００５】
酸性官能基と水とを含むが、酸反応性フィラーを含まない樹脂セメントも提供する。このようなセメントは自己エッチング作用があり、それによって別の酸エッチングステップを実施する必要性を回避することができる。
【図面の簡単な説明】
【０００６】
【図１】図１は、本発明の組成物の粘度対せん断速度曲線を示す。
【０００７】
発明の詳細な説明
ガラスイオノマー組成物は優れた取り扱い特性を有し、口腔環境に適用後に清浄が容易であるが、あまり強靱でなく、審美性が悪く、ある種の接着用途に対しては利用が限られている。一方、市販の樹脂セメントは強靱で、硬化中および硬化後に清浄が困難であり、被接着面に容易に適用されない。清浄は、既成補綴装置を前準備済みの歯に配置したとき、過剰のセメントをふき取る、こすり取るまたは除去する工程である。
【０００８】
本発明の樹脂セメントは、既成補綴装置を配置したとき、抵抗性がほとんどまたは全くない。セメントを有する既成補綴装置を配置すると、重力による流動がほとんどまたは全くないので、セメントの清浄はより容易である。本発明のセメントは糸を引きにくく、汚しにくいので、既成補綴装置上または内への配置をより容易にする。本発明のセメントはまた、適用を容易にするために、特に補修材料を接着するための充填型接着剤として使用するために刷毛塗り可能である。他の樹脂セメントが混合により柔らかすぎになるとき、本発明のセメントはへら操作前後において混合パッド上でムース様の挙動をとる。取り扱い改良剤を含有するセメントは、作業時と硬化時の間が、取り扱い改良剤を含有しない同じ樹脂より長い。医師は、セメントが硬化する前に口腔環境に補綴装置を適切に配置するのに十分な時間をもてるので、硬化時間がより長いとより容易に使用できるセメント材料が提供され、本発明のセメントは清浄時に硬くなりにくく、壊れにくい。
【０００９】
本発明の目的のためには、「樹脂セメント」は、硬化のためにその化学性に水を使用しない、樹脂系の充填型組成物であるセメントである。従って、樹脂セメントは反応性フィラー、酸性官能基および水を同時に含有しないが、本発明による樹脂セメントは同じ組成物中にこれら３種の材料のうちどの２種を含有してもよい。セメントを「硬化する」ためにイオノマー反応を使用し、酸性官能基と酸反応性ガラスとの間の反応を可能にする水の存在を必要とするガラスイオノマーセメントと対照的である。
【００１０】
本発明の目的のために、「追加の水」を実質的に非錯体または配位体として意図的に添加する水を含有しないことを意味する。金属またはガラスなどの多数の材料は、大気から取り込まれるか、または通常の状態で配位錯体として存在する水を含有することが理解される。吸湿性材料に取り込まれる水または水和物として存在する水は本明細書に記載する組成物に存在してもよい。起源にかかわらず組成物に存在するいかなる水も、その水が本発明の組成物の長期特性に有害な影響を与えるような量で存在するべきではない。例えば、水は、存在する場合には、任意の酸反応性フィラーと任意の酸性成分との反応を促進して、市販品に要求される貯蔵期間中に材料の固化または粒状化を形成すると思われる量で存在するべきではない。
【００１１】
成分ａ）、ｂ）およびｃ）は、Ｆ（ｘ）＝ＡｘBのベき法則に適合する粘度対せん断速度曲線を得るのに有効な量で存在し、Ｂは約−０．０１より小さい。このモデルでは、Ｆ（ｘ）はパスカル秒単位の粘度で、ｘは秒-1単位のせん断速度である。従って、粘度対せん断速度のプロットはせん断速度が増加すると、粘度が低下することを示す。驚くべきことに、本明細書において規定されるように、充填型歯科材料と取り扱い改良剤を組み合わせると、これらの材料のこのようにこれまでにない物理的挙動が提供されることが見いだされた。最も驚くべきことでありかつ有用なことには、これらの材料はせん断速度が増加する方向および減少する方向のどちらにもこの曲線を示し、それによって可逆的な粘度特性を示す。この曲線に対する材料の相関値はせん断速度の増加および減少のどちらに対しても０．８５より大きい。
【００１２】
さらに好ましくは、Ｂが約−０．１より小さい、さらに好ましくは約−０．１〜−１．１であるように、成分を選択する。
【００１３】
好ましい歯科用セメントは、Ａが１０より大きく、３０００より小さい、さらに好ましくはＡが１５より大きく、１０００より小さい、最も好ましくはＡが２０より大きく、５００より小さいように、材料を選択することによって調製される。
【００１４】
粘度対せん断速度曲線
本明細書に記載する歯科用材料の粘度は、平行皿制御式応力または制御式歪み流量計を使用して２５℃±１℃において測定される。測定値は曲線を特徴とするので、異なる装置の使用もしくは皿の直径のわずかな差、皿表面へのサンドペーパーの使用または測定間の時間の差にかかわらず、全ての材料の特徴に良好な一致が見られた。
【００１５】
１セットの実験において、２５℃において応力を制御したブーリン（Ｂｏｈｌｉｎ）ＣＳ５０流量計（ブーリン  インスツルメンツ（Ｂｏｈｌｉｎ  Ｉｎｓｔｒｕｍｅｎｔｓ）、ニュージャージー州）を使用して測定する。さらの直径は２０ｍｍであり、皿間の間隔は１ｍｍで、材料が皿表面で横滑りしないように、ＰＳＡを裏塗りしたサンドペーパー（砥粒サイズ９マイクロメーター）が裏打ちされていることがある。せん断速度は０．５から２０秒-1まで傾斜し、逆の速度では、２０から０．５秒-1まで下降した。このせん断速度の傾斜は４０〜６０秒ごとに起こり、遅延時間は２０または３０秒で、積分時間は２０または３０秒で、１回の試行あたり対数的に間隔をおいたせん断速度段階は合計４５であった（試行はせん断が増加する方向および減少する方向と規定される）。
【００１６】
別のセットの実験では、２６℃において応力を制御したレオメトリックダイナミックアナライザー（Ｒｈｅｏｍｅｔｒｉｃ  Ｄｙｎａｍｉｃ  Ａｎａｌｙｚｅｒ）（レオメトリックス社（Ｒｈｅｏｍｅｔｒｉｃｓ，Ｉｎｃ．）、ニュージャージー州）を使用して粘度を測定した。皿の直径は２５ｍｍで、皿の間隔は１ｍｍで、材料が皿表面で横滑りしないように、ＰＳＡを裏塗りしたサンドペーパー（砥粒サイズ９マイクロメーター）が裏打ちされていることがある。せん断速度は０．４から２５秒-1まで傾斜し、逆の速度では、２５から０．４秒-1まで下降した。このせん断速度の傾斜は４０秒ごとに起こり、遅延時間は２０秒で、積分時間は２０秒で、傾斜が上下するとき、対数的に間隔をおいたせん断速度段階は合計１０であった。
【００１７】
デルタグラフ（ＤｅｌｔａＧｒａｐｈ）バージョン２．０グラフ作製ソフトウェアなどの標準的な曲線適合解析技法を使用して、曲線に対するデータ点の相関を求める。
【００１８】
使用条件下において観察される特性を示す歯科用樹脂セメントは、上記の特性を示すかどうかについて評価されなければならない。当業者は、市販の材料が製品を使用する容易さによってこのような特性を示すときを認識している、すなわち、製品が混合または刷毛塗りされると、柔らかすぎることはないが、元のムース状の形状にもどるように、製品はムース状の軟度であるが、可逆的な方法で刷毛塗りによって容易に適用される。製品が最終使用形態で提供されると、在庫製品は硬化工程を開始する重合開始剤を含有することがあるので、この特徴を数字で明らかにすることは困難である。実験室では、製品開発技術者は、重合開始剤を単に放置することによって、提示されたセメント組成物を容易に評価することができる。２部式の混合物は、好ましくは、各部を別個に試験して、粘度／せん断曲線の特徴を求めることによって評価される。２部式混合物の一方がべき法則モデルの挙動を示す場合、部を組み合わせたものは同様にこの挙動を示す可能性が大きい。混合した製品について定量的な試験を実施することができるが、最終製品の挙動についての定性的な評価は、最終製品が本明細書に記載する望ましい挙動を達成することを確認するのに十分でなければならない。製品が重合開始までに十分に長い時間を有する場合には、重合工程によってかなりの粘度変化がセメントに生じる前に可能である限り、試験を実施することができる。例えば、多くの市販の樹脂セメントは、セメントの作業時間を確認しており、かなりの粘度変化前に利用できる時間を知らせることができる。このような粘度の増加が評価工程に影響与えるまでに、例えば、２部系の樹脂セメントを混合してから２分後に、流量計の測定をこのような材料に実施することができる。セメントが粉末／液体の２部系材料として提供される場合には、このような試験計画が必要になり、本明細書に教示される粘度の挙動は、各部を混合するまで明らかではない。
【００１９】
本発明に含まれる特別の材料については、本発明の歯科用樹脂セメントは２５℃において重合可能な樹脂に分散され、分子量が約５００より大きく、好ましくは約５００〜１００，０００であるポリマー取り扱い改良剤を含む。
【００２０】
本発明の目的のためには、裸眼によって見たとき、１相しか識別できない場合には、取り扱い改良剤は樹脂に分散されると考えられている。加熱または他の混合技法を使用して、取り扱い改良剤の樹脂マトリックスへの混合を助けるが、ただし、材料を貯蔵および使用条件においたとき、取り扱い改良剤が樹脂マトリックスから分離しない。多くのオリゴマーまたはポリマーは樹脂系に十分に分散しないので、取り扱い改良剤として好適ではない。メタクリレートをベースとした系に好適でないポリマーの例は、パラフィンワックスで、これは歯科材料に従来使用されている伝統的に好ましい樹脂系に分散しない。もちろん、好適な取り扱い改良剤の同定は、本明細書に提供されている指針を使用して１件ずつ確認しなければならない。
【００２１】
好ましくは、取り扱い改良剤は分子量が約５００〜５０，０００であり、最も好ましくは約７００〜２０，０００である。取り扱い改良剤として使用される化合物に特別の官能基は必要ないが、ある種の官能基が存在することにより、改良剤化合物と樹脂マトリックスとを相溶させることによって、取り扱い改良剤の分散を助けることができる。例えば、取り扱い改良剤をより容易に分散させるために、極性官能基または重合可能な官能基を提供することが有用であることもある。重合可能な樹脂と同じ機序を使用して反応する重合可能な官能基を取り扱い改良剤に導入すると、取り扱い改良剤が樹脂マトリックスと反応すると思われるという点において、さらに利点となる。それによって、最終的に硬化した材料からの改良剤の枯渇または損失を回避することができる。さらに、未反応の改良剤による強度の追加または弱点の排除によってもマトリックスは利益を得ることができる。
【００２２】
取り扱い改良剤には、別の方法としてまたは追加として酸官能基を提供することができる。このような官能基は取り扱い改良剤を樹脂に分散させる助けとなることができ、また歯組織にエッチング作用を提供することもでき、これによって自己エッチング作用を有する歯科用セメントまたは歯組織との接着性を高める別の下塗り剤または接着剤を必要としないセメントを提供することができる。酸性基は、好ましくは、Ｂ、Ｃ、Ｎ、Ｓ、Ｐのオキシ酸またはチオ−オキシ酸から選択される。さらに好ましくは、酸性成分は、ＣまたはＰの酸である化合物である。望ましい場合には、例えば、４−メタクリルオキシエチルトリメリテート無水物（４−ＭＥＴＡ）のような酸無水物などの酸の前駆体またはエステルを酸自体の代わりに使用して、例えばその場所で望ましい酸を形成することができる。好適な酸にはカルボン酸、スルホン酸およびフェノールが含まれ、カルボン酸、アルキルスルホン酸、アリールスルホン酸、リン酸、ホスフィン酸およびホスホン酸が好ましい。
【００２３】
好ましくは、取り扱い改良剤は、メタクリレート修飾ポリカプロラクトン、メタクリレート修飾ポリエチレングリコール、メタクリレート修飾ポリテトラメチレンオキサイド、ｎ−ポリビニルピロリドンおよびエトキシル化ビスフェノールＡジメタクリレート、ジカルボキシ末端ポリブタジエン並びにビスフェノールＡとエピクロロヒドリンとのコポリマーからなる群から選択される。
【００２４】
必要に応じて、取り扱い改良剤は全体として、重合可能な樹脂と同じ化合物であってもよい。特に好ましいセメントは、セメントの唯一の重合可能な成分として、または主要な重合可能な成分としてエトキシル化ビスフェノールＡを含む。好ましいエトキシル化ビスフェノールＡは、６分子のエチレンオキサイドと１分子のビスフェノール−Ａの反応生成物であり、次に２モルのメタクリル酸と反応させる。
【００２５】
一般に、取り扱い改良剤は、歯科材料の２０重量％より少ない量で存在し、さらに好ましくは歯科材料の１０重量％より少ない量で存在する。
【００２６】
フィラーは、歯科用修復組成物等に現在使用されているフィラーなどの、医療用用途に使用するための組成物に組み入れるために好適な１種以上のいかなる材料から選択されてもよい。フィラーは細分割され、好ましくは最大粒子径が約１０マイクロメーターより小さく、平均粒子径が約３．０マイクロメーターより小さい。さらに好ましくは、フィラーは最大粒子径が約２．０マイクロメーターより小さく、平均粒子径が約０．６マイクロメーターより小さい。フィラーは、粒子サイズ分布が単峰または多峰（例えば、二峰）であってもよい。フィラーは無機材料であってもよい。フィラーは、重合可能な樹脂に不溶性の架橋有機材料であってもよく、必要に応じて無機フィラーが充填される。フィラーはいかなる事象においても無毒性で、口腔内での使用に好適でなければならない。フィラーは放射線不透過性、放射線透過性または放射線不透過性でなくてもよい。
【００２７】
好適な無機フィラーの例は、石英、窒化物（例えば、窒化ケイ素）、例えば、Ｃｅ、Ｓｂ、Ｓｎ、Ｚｒ、Ｓｒ、ＢａおよびＡｌから誘導されたガラス、コロイド状シリカ、長石、ホウケイ酸塩ガラス、カオリン、タルク、チタニアおよび亜鉛ガラスなどの天然または合成材料；米国特許第４，６９５，２５１号に記載されているものなどの低モース硬度フィラー；並びにサブミクロンシリカ粒子（例えば、デグッサ（Ｄｅｇｕｓｓａ）から販売されている「エアロジル（Ａｅｒｏｓｉｌ）」シリーズ「ＯＸ５０」、「１３０」「１５０」および「２００」シリカ並びにカボット社（Ｃａｂｏｔ  Ｃｏｒｐ）から販売されている「Ｃａｂ−Ｏ−Ｓｉｌ  Ｍ５」などの焼成シリカ）である。好適な有機フィラー粒子の例には、充填材入りまたは充填材なし微粉ポリカーボネート、ポリエポキシド等が含まれる。好ましい酸反応性でないフィラー粒子は石英、サブミクロンシリカおよび米国特許第４，５０３，１６９号に記載されている種類の非ガラス質微粒子である。これらの酸反応性でないフィラーの混合物、並びに有機および無機材料から製造される組み合わせフィラーも考慮される。
【００２８】
好ましくは、フィラーと重合可能な樹脂との接着性を増すために、フィラー粒子の表面はカップリング剤で処理される。好適なカップリング剤の使用は、γ−メタクリルオキシプロピルトリメトキシシラン、γ−メルカプトプロピルトリエトキシシラン、γ−アミノプロピルトリメトキシシラン等を含む。
【００２９】
フッ化物を放出する特性を有してもよい反応性フィラーが本発明の組成物に含まれてもよい。このようなフィラーは、通常イオノマーと共に使用されて、イオノマーセメントを形成するものを含む。好適な反応性フィラーの例は、酸化亜鉛および酸化マグネシウムなどの金属酸化物、例えば米国特許第３，６５５，６０５号；同第３，８１４，７１７号；同第４，１４３，０１８号；同第４，２０９，４３４号；同第４，３６０，６０５号および同第４，３７６，８３５号に記載されているようなイオン浸出性ガラスを含む。このような反応性フィラーは、取り扱い改良剤を改良するために、または最終的な組成物の硬化特性に影響を与えるために添加されてもよい。
【００３０】
反応性フィラーは、好ましくは、細分割された反応性フィラーである。フィラーが他の成分と都合よく混合され、口腔内で使用できるように、フィラーは十分に細分割されるべきである。例えば沈降分析装置を使用して測定したとき、フィラーの好ましい平均粒子径は約０．０２〜約１５マイクロメーターであり、さらに好ましくは約０．０２〜１０マイクロメーターである。
【００３１】
好適な酸反応性フィラーは、金属酸化物、金属塩およびガラスを含む。好ましい金属酸化物は酸化バリウム、酸化カルシウム、酸化マグネシウムおよび酸化亜鉛を含む。好ましい金属塩は、多価陽イオンの塩、例えば酢酸アンモニウム、塩化アンモニウム、塩化カルシウム、塩化マグネシウム、塩化亜鉛、硝酸アルミニウム、硝酸バリウム、硝酸カルシウム、硝酸マグネシウム、硝酸ストロンチウムおよびフルオロホウ酸カルシウムを含む。好ましいガラスはホウ酸ガラス、リン酸ガラスおよびフルオロアルミノケイ酸塩ガラスを含む。
【００３２】
フッ化物を放出するものが酸反応性フィラーのうち最も好ましい。上記のような取り扱いの良さおよび最終組成物の特性の良さを提供することに加えて、フッ化物を放出するガラスは、例えば口腔内において使用中に長期間フッ化物を放出するという利点を提供する。フルオロアルミノケイ酸塩ガラスは特に好ましい。好適な酸反応性フィラーはまた当業者に周知の種々の製造元から入手できる。例えば、好適なフィラーは、「ＧＣ  Ｆｕｊｉ  ＬＣ」および「Ｋｅｒｒ  ＸＲ」イオノマーセメントなどの、数多くの市販のガラスイオノマーセメントから得ることができる。望ましい場合には、フィラーの混合物を使用することができる。
【００３３】
望ましい場合には、酸反応性フィラーに表面処理を実施してもよい。好適な表面処理は酸洗浄、リン酸塩のよる処理、酒石酸などのキレート剤による処理、シランまたはシラノールカプリング剤による処理が含まれる。特に好ましい酸反応性フィラーは、その開示内容が参考として本明細書に組み入れられている米国特許第５，３３２，４２９号に記載されているシラノール処理したフルオロアルミノケイ酸塩ガラスフィラーである。
【００３４】
本発明の組成物の重合可能な成分は、重合可能な基を含有するモノマー、オリゴマーまたはポリマーであってもよい化合物である。これらの重合可能な基は、フリーラジカル反応により重合可能な基、陽イオン反応により重合可能な基またはこれらの混合物から選択することができる。好ましくは、重合可能な化合物は分子量が約１００〜５０００で、さらに好ましくは分子量は約３００〜１０００である。より高分子量の重合可能な材料とより低分子量の重合可能な材料の混合物も、取り扱い特性の特別な利点および最終的な硬化材料の物理特性の特別な利点を提供するとして考慮される。
【００３５】
重合可能な成分を提供する好ましい材料は、アクリル酸またはメタクリル酸のエステルである。これらの化合物の例はメチルアクリレート、メチルメタクリレート、エチルアクリレート、エチルメタクリレート、プロピルアクリレート、プロピルメタクリレート、イソプロピルアクリレート、イソプロピルメタクリレート、２−ヒドロキシエチルアクリレート、２−ヒドロキシエチルメタクリレート（「ＨＥＭＡ」）、ヒドロキシプロピルアクリレート、ヒドロキシプロピルメタクリレート、テトラヒドロフルフリルアクリレート、テトラヒドロフルフリルメタクリレート、グリシジルアクリレート、グリシジルメタクリレート、ビス−フェノールＡのジグリシジルメタクリレート（「Ｂｉｓ−ＧＭＡ」）、グリセロールモノ−およびジ−アクリレート、グリセロールモノ−およびジ−メタクリレート、エチレングリコールジアクリレート、エチレングリコールジメタクリレート、ポリエチレングリコールジアクリレート（エチレンオキサイドの繰り返し単位の数は２〜３０と変わる）、プロピレングリコールジメタクリレート［エチレンオキサイドの繰り返し単位の数は２〜３０と変わり、特にトリエチレングリコールジメタクリレート（「ＴＥＧＤＭＡ」）、ネオペンチルグリコールジアクリレート、ネオペンチルグリコールジメタクリレート、トリメチロールプロパントリアクリレート、トリメチロールプロパントリメタクリレート、ペンタエリスリトールおよびジペンタエリスリトールのモノ−、ジ−、トリ−およびテトラ−アクリレートおよびメタクリレート、１，３−ブタンジオールジアクリレート、１，３−ブタンジオールジメタクリレート、１，４−ブタンジオールジアクリレート、１，４−ブタンジオールジメタクリレート、１，６−ヘキサンジオールジアクリレート、１，６−ヘキサンジオールジメタクリレート、ジ−２−メタクリロイルオキシエチルヘキサメチレンジカルバメート、ジ−２−メタクリロイルオキシエチルトリメチルヘキサメチレンジカルバメート、ジ−２−メタクリロイルオキシエチルジメチルベンゼンジカルバメート、メチレン−ビス−２−メタクリルオキシエチル−４−シクロヘキシルカルバメート、ジ−２−メタクリルオキシエチル−ジメチルシクロヘキサンジカルバメート、メチレン−ビス−２−メタクリルオキシエチル−４−シクロヘキシルカルバメート、ジ−１−メチル−２−メタクリルオキシエチル−トリメチル−ヘキサメチレンジカルバメート、ジ−１−メチル−２−メタクリルオキシエチル−ジメチルベンゼンジカルバメート、ジ−１−メチル−２−メタクリルオキシエチル−ジメチルシクロヘキサンジカルバメート、メチレン−ビス−１−メチル−２−メタクリルオキシエチル−４−シクロヘキシルカルバメート、ジ−１−クロロメチル−２−メタクリルオキシエチル−ヘキサメチレンジカルバメート、ジ−１−クロロメチル−２−メタクリルオキシエチル−トリメチルヘキサメチレンジカルバメート、ジ−１−クロロメチル−２−メタクリルオキシエチル−ジメチルベンゼンジカルバメート、ジ−１−クロロメチル−２−メタクリルオキシエチル−ジメチルシクロヘキサンジカルバメート、メチレン−ビス−２−メタクリルオキシエチル−４−シクロヘキシルカルバメート、ジ−１−メチル−２−メタクリルオキシエチル−ヘキサメチレンジカルバメート、ジ−１−メチル−２−メタクリルオキシエチル−トリメチルヘキサメチレンジカルバメート、ジ−１−メチル−２−メタクリルオキシエチル−ジメチルベンゼンジカルバメート、ジ−１−メチル−２−メタクリルオキシエチル−ジメチルシクロヘキサンジカルバメート、メチレン−ビス−１−メチル−２−メタクリルオキシエチル−４−シクロヘキシルカルバメート、ジ−ｂ１−シクロメチル−２−メタクリルオキシエチル−ヘキサメチレンジカルバメート、ジ−１−クロロメチル−２−メタクリルオキシエチル−トリメチルヘキサメチレンジカルバメート、ジ−１−クロロメチル−２−メタクリルオキシエチル−ジメチルベンゼンジカルバメート、ジ−１−クロロメチル−２−メタクリルオキシエチル−ジメチルシクロヘキサンジカルバメート、メチレン−ビス−１−クロロメチル−２−メタクリルオキシエチル−４−シクロヘキシルカルバメート、２，２’−ビス（４−メタクリルオキシフェニル）プロパン、２，２’−ビス（４−アクリルオキシフェニル）プロパン、２，２’−ビス［４（２−ヒドロキシ−３−アクリルオキシ−フェニル）プロパン、２，２’−ビス（４−メタクリルオキシエトキシフェニル）プロパン、２，２’−ビス（４−アクリルオキシエトキシフェニル）プロパン、２，２’−ビス（４−メタクリルオキシプロポキシフェニル）プロパン、２，２’−ビス（４−アクリルオキシプロポキシフェニル）プロパン、２，２’−ビス（４−メタクリルオキシジエトキシフェニル）プロパン、２，２’−ビス（４−アクリルオキシジエトキシフェニル）プロパン、２，２’−ビス［３（４−フェノキシ）−２−ヒドロキシプロパン−１−メタクリレート］プロパン、２，２’−ビス［３（４−フェノキシ）−２−ヒドロキシプロパン−１−アクリレート］プロパン等である。
【００３６】
他の好ましい重合可能な成分は置換アクリルアミドおよびメアクリルアミドであってもよい。例はアクリルアミド、メチレンビス−アクリルアミド、メチレンビス−メタクリルアミド、ジアセトン／アクリルアミド、ジアセトンメタクリルアミド、Ｎ−アルキルアクリルアミドおよびＮ−アルキルメタクリルアミド（アルキルハ低級ヒドロカルビル（ｈｙｄｒｏｃａｒｂｙｌ）単位である）である。重合可能な成分の他の好適な例はイソプロペニルオキサゾリン、ビニルアザラクトン、ビニルピロリドン、スチレン、ジビニルベンゼン、ウレタンアクリレートまたはメタクリレート、エポキシアクリレートまたはメタクリレートおよびポリオールアクリレートまたはである。
【００３７】
または、重合可能な成分は、エポキシ材料、オキセタン、オキソラン、環状アセタール、ラクタム、ラクトンおよびビニルエーテルまたは環にＯ原子を含有するスピロ環状化合物などの陽イオン反応によって硬化する材料であってもよい。
【００３８】
本発明の組成物に有用な陽イオン反応によって重合可能なエポキシ樹脂は、開環反応によって重合可能なオキシラン環、すなわち、
【化１】
2010031014.tif 000002
を有する有機化合物を含む。広義にはエポキシドと呼ばれるこのような材料はモノマーエポキシ化合物およびポリマータイプのエポキシドを含み、脂肪族、脂肪族環状、芳香族または複素環であってもよい。これらの材料は、一般に、１分子あたり、平均で、少なくとも１つの重合可能なエポキシ基を有し、好ましくは、１分子あたり少なくとも約１．５の重合可能なエポキシ基を有する。ポリマーエポキシドは、末端エポキシ基を有する直鎖ポリマー（例えば、ポリオキシアルケングリコールのジグリシジルエーテル）、オキシラン骨格単位を有するポリマー（例えば、ポリブタジエンポリエポキシド）およびエポキシ側基を有するポリマー（例えば、グリシジルメタクリレートポリマーまたはコポリマー）を含む。エポキシドは純粋な化合物であっても、１分子あたり１つ、２つまたは３つ以上のエポキシ基を含有する混合物であってもよい。１分子あたりの「平均」エポキシ基数は、エポキシを含有する材料中のエポキシ基の総数を存在するエポキシ分子の総数で除することによって求められる。
【００３９】
これらのエポキシを含有する材料は低分子量モノマー材料から高分子量ポリマーまで異なっていてもよく、骨格および置換基の性質がかなり大きく異なってもよい。例えば、骨格はいかなる種類のものでもよく、その置換基は、室温における陽イオン硬化を実質的に妨害しないいかなる基であってもよい。可能な置換基の例はハロゲン、エステル基、エーテル、スルホネート基、シロキサン基、ニトロ基、ホスフェート基等を含む。エポキシを含有する材料の分子量は約５８から１００，０００以上まで異なってもよい。
【００４０】
有用なエポキシ含有材料は、３，４−エポキシシクロヘキシルメチル−３，４−エポキシシクロヘキサンカルボキシレート、３，４−エポキシ−２−メチルシクロヘキシルメチル−３，４−エポキシ−２−メチルシクロヘキサンカルボキシレートおよびビス（３，４−エポキシ−６−メチルシクロヘキシルメチル）アジペートによって代表されるエポキシシクロヘキサンカルボキシレートなどのシクロヘキサンオキサイドを含有する。この性質を有する有用なエポキシドのさらに詳細な掲載は、本明細書に参考として組み入れられている米国特許第３，１１７，０９９号を参照されたい。
【００４１】
本発明を実施する際に特に有用なさらに別のエポキシ含有材料は式
【化２】
2010031014.tif 000003
（式中、Ｒ1はアルキルまたはアリールであり、ｎは１〜６の整数である）のグリシジルエーテルモノマーを含む。例は、多価フェノールをエピクロロヒドリン（例えば、２，２−ビス（２，３−エポキシプロポキシフェノール）−プロパンのジグリシジルエーテル）などのクロロヒドリンの過剰量と反応させることによって得られる多価フェノールのジグリシジルエーテルである。本発明を実施する際に使用することができるこの種類のエポキシドのさらに別の例は、参考として本明細書に組み入れられている米国特許第３，０１８，２６２号およびリー（Ｌｅｅ）およびネビル（Ｎｅｖｉｌｅ）による「エポキシ樹脂ハンドブック（Ｈａｎｄｂｏｏｋ  ｏｆ  Ｅｐｏｘｙ  Ｒｅｓｉｎｓ）」、マグローヒルブック社（ＭｃＧｒａｗ−Ｈｉｌｌ  Ｂｏｏｋ  Ｃｏ．）、ニューヨーク（１９６７年）に記載されている。
【００４２】
本発明に使用することができる多数の市販のエポキシ樹脂がある。特に、容易に入手できるエポキシドはオクタデシレンオキサイド、エピクロロヒドリン、スチレンオキサイド、ビニルクロロヘキセンオキサイド、グリシドール、グリシジルメタクリレート、ビスフェノールＡのジグリシジルエーテル（例えば、シェルケミカルズ社（Ｓｈｅｌｌ Ｃｈｅｍｉｃａｌｓ Ｃｏ．）製の「Ｅｐｏｎ８２８」、「Ｅｐｏｎ８２５」、「Ｅｐｏｎ１００４」および「Ｅｐｏｎ１０１０」、ダウ  ケミカル社（Ｄｏｗ Ｃｈｅｍｉｃａｌ Ｃｏ．）製の「ＤＥＲ−３３１」、「ＤＥＲ−３３２」および「ＤＥＲ−３３４」）、ビニルシクロヘキセンジオキサイド（例えば、ユニオンカーバイド社（Ｕｎｉｏｎ Ｃａｒｂｉｄｅ  Ｃｏｒｐ．）製の「ＥＲＬ−４２０６」）、３，４−エポキシシクロヘキシルメチル−３，４−エポキシシクロヘキセンカルボキシレート（例えば、ユニオンカーバイド社（Ｕｎｉｏｎ Ｃａｒｂｉｄｅ  Ｃｏｒｐ．）製の「ＥＲＬ−４２２１」または「ＵＶＲ６１１０」または「ＵＶＲ６１０５」）、３，４−エポキシ−６−メチルシクロヘキシルメチル−３，４−エポキシ−６−メチル−シクロヘキセンカルボキシレート（例えば、ユニオンカーバイド社（Ｕｎｉｏｎ Ｃａｒｂｉｄｅ  Ｃｏｒｐ．）製の「ＥＲＬ−４２０１」、ビス（３，４−エポキシ−６−メチルシクロヘキシルメチル）アジペート（例えば、ユニオンカーバイド社（Ｕｎｉｏｎ Ｃａｒｂｉｄｅ  Ｃｏｒｐ．）製の「ＥＲＬ−４２８９」）、ビス（２，３−エポキシシクロペンチル）エーテル（例えば、ユニオンカーバイド社（Ｕｎｉｏｎ Ｃａｒｂｉｄｅ  Ｃｏｒｐ．）製の「ＥＲＬ−０４００」）、ポリプロピレングリコールで修飾した脂肪族エポキシ（例えば、ユニオンカーバイド社（Ｕｎｉｏｎ Ｃａｒｂｉｄｅ  Ｃｏｒｐ．）製の「ＥＲＬ−４０５０」および「ＥＲＬ−４０５２」）、ジペンテンジオキサイド（ユニオンカーバイド社（Ｕｎｉｏｎ Ｃａｒｂｉｄｅ  Ｃｏｒｐ．）製の「ＥＲＬ−４２６９」）、エポキシ化ポリブタジエン（例えば、ＦＭＣ社（ＦＭＣ  Ｃｏｒｐ．）製の「Ｏｘｉｒｏｎ２００１」）、エポキシ官能基を有するシリコーン樹脂、難燃性エポキシ樹脂（例えば、ダウ  ケミカル社（Ｄｏｗ Ｃｈｅｍｉｃａｌ Ｃｏ．）製の臭素化ビスフェノール型エポキシ樹脂、「ＤＥＲ−５８０」）、フェノールホルムアルデヒドノボラックの１，４−ブタンジオールジグリシジルエーテル（ダウ  ケミカル社（Ｄｏｗ Ｃｈｅｍｉｃａｌ Ｃｏ．）製の「ＤＥＮ−４３１」および「ＤＥＮ−４３８」）並びにレゾルシノールジグリシジルエーテル（例えば、コッパーズカンパニー社（Ｋｏｐｐｅｒｓ  Ｃｏｍｐａｎｙ，Ｉｎｃ．）製の「Ｋｏｐｏｘｉｔｅ」）、ビス（３，４−エポキシシクロヘキシル）アジペート（例えば、ユニオンカーバイド社（Ｕｎｉｏｎ Ｃａｒｂｉｄｅ  Ｃｏｒｐ．）製の「ＥＲＬ−４２９９」または「ＵＶＲ−６１２８」）、２−（３，４−エポキシシクロヘキシル−５，５−スピロ−３，４−エポキシ）シクロヘキサン−メタ−ジオキサン（例えば、ユニオンカーバイド社（Ｕｎｉｏｎ Ｃａｒｂｉｄｅ  Ｃｏｒｐ．）製の「ＥＲＬ−４２３４」）、ビニルシクロヘキセンモノオキサイド（ユニオンカーバイド社（Ｕｎｉｏｎ Ｃａｒｂｉｄｅ  Ｃｏｒｐ．）製）、１，２−エポキシヘキサデカン（例えば、ユニオンカーバイド社（Ｕｎｉｏｎ Ｃａｒｂｉｄｅ  Ｃｏｒｐ．）製の「ＵＶＲ−６２１６」）、アルキルＣ8〜Ｃ10グリシジルエーテルなどのアルキルグリシジルエーテル（例えば、シェルケミカルズ社（Ｓｈｅｌｌ Ｃｈｅｍｉｃａｌｓ Ｃｏ．）製の「ＨＥＬＯＸＹ  改良剤７」）、アルキルＣ12〜Ｃ14ジグリシジルエーテル（例えば、シェルケミカルズ社（Ｓｈｅｌｌ Ｃｈｅｍｉｃａｌｓ Ｃｏ．）製の「ＨＥＬＯＸＹ  改良剤８」）、ブチルグリシジルエーテル（例えば、シェルケミカルズ社（Ｓｈｅｌｌ Ｃｈｅｍｉｃａｌｓ Ｃｏ．）製の「ＨＥＬＯＸＹ  改良剤６１」）、クレジルグリシジルエーテル（例えば、シェルケミカルズ社（Ｓｈｅｌｌ Ｃｈｅｍｉｃａｌｓ Ｃｏ．）製の「ＨＥＬＯＸＹ  改良剤６２」）、ｐ−tert−ブチルフェニルグリシジルエーテル（例えば、シェルケミカルズ社（Ｓｈｅｌｌ Ｃｈｅｍｉｃａｌｓ Ｃｏ．）製の「ＨＥＬＯＸＹ  改良剤６５」）、１，４−ブタンジオールのグリシジルエーテルなどの多官能性グリシジルエーテル（例えば、シェルケミカルズ社（Ｓｈｅｌｌ Ｃｈｅｍｉｃａｌｓ Ｃｏ．）製の「ＨＥＬＯＸＹ  改良剤６７」）、ネオペンチルグリコールのグリシジルエーテル（例えば、シェルケミカルズ社（Ｓｈｅｌｌ Ｃｈｅｍｉｃａｌｓ Ｃｏ．）製の「ＨＥＬＯＸＹ  改良剤６８」）、シクロヘキサンジメタノールのジグリシジルエーテル（例えば、シェルケミカルズ社（Ｓｈｅｌｌ Ｃｈｅｍｉｃａｌｓ Ｃｏ．）製の「ＨＥＬＯＸＹ  改良剤１０７」）、トリメチロールエタントリグリシジルエーテル（例えば、シェルケミカルズ社（Ｓｈｅｌｌ Ｃｈｅｍｉｃａｌｓ Ｃｏ．）製の「ＨＥＬＯＸＹ  改良剤４４」）、トリメチロールプロパントリグリシジルエーテル（シェルケミカルズ社（Ｓｈｅｌｌ Ｃｈｅｍｉｃａｌｓ Ｃｏ．）製の「ＨＥＬＯＸＹ  改良剤４８」）、脂肪族ポリオールのポリグリシジルエーテル（例えば、シェルケミカルズ社（Ｓｈｅｌｌ Ｃｈｅｍｉｃａｌｓ Ｃｏ．）製の「ＨＥＬＯＸＹ  改良剤８４」）、ポリグリコールジエポキシド（例えば、シェルケミカルズ社（Ｓｈｅｌｌ Ｃｈｅｍｉｃａｌｓ Ｃｏ．）製の「ＨＥＬＯＸＹ  改良剤３２」）、ビスフェノールＦエポキシド（例えば、チバガイギー社（Ｃｉｂａ Ｇｅｉｇｙ Ｃｏｒｐ．）製の「ＥＰＮ−１１３８」または「ＧＹ−２８１」）、９，９−ビス［４−（２，３−エポキシプロポキシ）−フェニル］フルオレノン（例えば、シェルケミカルズ社（Ｓｈｅｌｌ Ｃｈｅｍｉｃａｌｓ Ｃｏ．）製の「Ｅｐｏｎ１０７９」）を含む。
【００４３】
さらに他のエポキシ樹脂は、グリシジルアクリレートおよびグリシジルメタクリレートなどのアクリル酸エステルまたはグリシドールと１種以上の共重合可能なビニル化合物とのコポリマーを含有する。このようなコポリマーの例は１：１スチレン−グリシジルメタクリレート、１：１メチルメタクリレート−グリシジルアクリレートおよび６２．５：２４：１３．５メチルメタクリレート−エチルアクリレート−グリシジルメタクリレートである。
【００４４】
他の有用なエポキシ樹脂は周知であり、例えばエピクロロヒドリンのようなエピクロロヒドリン；例えばプロピレンオキサイド、スチレンオキサイドのようなアルキレンオキサイド；例えば、ブタジエンオキサイドのようなアルケニルオキサイド；エチルグリシデートのようなグリシジルエステルなどのエポキシドを含む。
【００４５】
エポキシ樹脂のポリマーは、必要に応じて、室温において陽イオン硬化を実質的に妨害しない他の官能基を含有してもよい。
【００４６】
種々のエポキシ含有材料のブレンドは本発明において特に考慮されている。このようなブレンドの例は、低分子量（２００未満）、中間の分子量（約２００〜１０，０００）および高分子量（約１０，０００以上）などの２種以上の分子量分布のエポキシ含有化合物を含む。別の方法として、または追加の方法として、エポキシ樹脂は、脂肪族および芳香族などの異なる化学的性質または極性および非極性などの官能基を有するエポキシ含有材料のブレンドを含有してもよい。陽イオン反応性の重合可能な他のポリマーをさらに添加してもよい。特に好ましいエポキシ含有組成物はまたヒドロキシル官能基を有する材料を含有する。
【００４７】
フリーラジカル重合成分と陽イオン重合成分の両方を含むハイブリッド系を含む重合可能な材料の混合物も考慮されている。
【００４８】
本発明の組成物は、使用時に組成物を重合することができるように、１種以上の好適な重合開始剤を含有する。開始剤は重合可能な材料の重合を開始することができるように選択される。すなわち、重合可能な材料がフリーラジカル重合可能な材料である場合には、開始剤はフリーラジカル重合開始剤である。同様に、重合可能な材料が陽イオン重合可能な材料である場合には、開始剤は陽イオン重合開始剤である。一般に、１部系の歯科用樹脂セメント組成物が好ましいので、光開始剤系を使用した組成物が好ましい。しかし、歯科用樹脂セメントの多数の用途において、硬化灯の光線にセメントを露光することは不可能ではないにしても、困難であるので、光線を用いないで硬化できる開始剤系が同様に非常に望ましい。
【００４９】
フリーラジカル重合される本発明の組成物は、好ましくは、活性化されたときフリーラジカル源として作用する１種以上の好適な光重合開始剤を含有する。このような開始剤は単独で、または１種以上の促進剤および／または増感剤と併用して使用することができる。
【００５０】
光開始剤は、好適な波長および強度の光線に露光する結果、エチレン系不飽和部分のフリーラジカル架橋を促進することができなければならない。それはまた、好ましくは、貯蔵および典型的な歯科条件下における使用を可能にするのに十分に保存安定で、望ましくない着色を生じない。可視光線光開始剤が好ましい。光開始剤は単独で使用されることが多いが、典型的には、好適な供与体化合物または好適な促進剤（例えば、アミン、ペルオキシド、リン化合物、ケトンおよびα−ジケトン化合物）と併用して使用される。
【００５１】
好ましい可視光線誘導性開始剤はカンファーキノン（典型的には、アミンなどの好適な水素供与体と併用される）、ジアリールヨードニウム単純または金属錯塩、発色団置換ハロメチル−ｓ−トリアジンおよびハロメチルオキサジアゾールを含む。特に好ましい可視光線誘導性光開始剤は、例えばカンファーキノンのようなα−ジケトンとジフェニルヨードニウムクロライド、ブロマイド、ヨーダイドまたはヘキサフルオロホスフェートのようなジアリールヨードニウム塩との組み合わせに追加の水素供与体（ベンゼンスルフィナートナトリウム、アミンおよびアミンアルコールなど）を添加したものまたは添加しないものを含む。
【００５２】
好ましい紫外線誘導性重合開始剤は、ベンジルおよびセンゾインおよびアシロインなどのケトン並びにアシロインエーテルを含む。好ましい市販の紫外線誘導性重合開始剤はチバガイギー社（Ｃｉｂａ Ｇｅｉｇｙ Ｃｏｒｐ．）製の２，２−ジメトキシ−２−フェニルアセトフェノン（「ＩＲＧＡＣＵＲＥ６５１」）およびベンゾインメチルエーテル（２−メトキシ−２−フェニルアセトフェノン）を含む。
【００５３】
光開始剤は、望ましい重合速度を提供するのに十分な量で存在するべきである。この量は一部には光源、放射線エネルギーに露光される層の厚さおよび光開始剤の吸光係数に依存する。典型的には、光開始剤成分は組成物の総重量に対して、約０．０１〜約５％、好ましくは約０．１〜約５％の合計重量で存在する。
【００５４】
別の方法として、本発明の組成物は、可視光線に系を露光する必要性なしに、架橋反応を開始する重合反応の開始方法を導入してもよい。重合反応を開始するための好ましい別の方法は、歯科用組成物を酸化還元反応により硬化させられる酸化還元触媒系として酸化剤および還元剤を導入することである。種々の酸化還元系が、その開示内容が参考として本明細書に組み込まれている米国特許第５，１５４，７６２号に記載されている。
【００５５】
酸化剤は、還元剤と反応または協同して、エチレン系不飽和部分の重合を開始することができるフリーラジカルを形成する。酸化剤および還元剤は、好ましくは、保存および典型的な歯科用条件下での使用を可能にするのに十分に貯蔵安定性であり、望ましくない着色を生じない。酸化剤および還元剤はまた、好ましくは、十分なフリーラジカル反応速度を可能にするのに十分に可溶性で、十分な量で存在しなければならない。これは、エチレン系不飽和部分、酸化剤および還元剤を組み合わせ、硬化した塊が得られるかどうかを観察することによって、評価することができる。
【００５６】
好適な酸化剤は、過硫酸ナトリウム、カリウム、アンモニウムおよびアルキルアンモニウム、過酸化ベンゾイル、クメンヒドロペルオキサイド、tert−ブチルヒドロペルオキサイド、tert−アミルヒドロペルオキサイドおよび２，５−ジヒドロペルオキシ−２，５−ジメチルヘキサンなどのヒドロペルオキサイド、コバルト（ＩＩＩ）塩および鉄（ＩＩＩ）塩、ヒドロキシルアミン、過ホウ酸およびその塩、過マンガン酸陰イオンの塩並びにこれらの組み合わせを含む。過酸化水素を使用することもできるが、過酸化水素が存在すると、光開始剤を妨害する場合もある。米国特許第５，１５４，７６２号に記載されているように、必要に応じて、酸化剤は封入された形態で提供されてもよい。
【００５７】
好ましい還元剤はアミン（好ましくは、芳香族アミン）、アスコルビン酸、アスコルビン酸の金属錯体、塩化コバルト（ＩＩ）、塩化鉄、硫酸鉄、ヒドラジン、ヒドロキシルアミン、シュウ酸、チオ尿素およびジチオナイト、チオ硫酸塩、ベンゼンスルフィナートまたは亜硫酸陰イオンの塩を含む。
【００５８】
酸化還元開始剤系を光開始剤系に使用する場合には、重合反応が望まれる前に、還元剤が酸化剤と反応しないように注意を払わなければならない。一般に、酸化還元系の使用は２部系の材料を提供することが必要である。
【００５９】
陽イオン機序によって重合される組成物では、好適な開始剤はジアリールヨードニウム塩、アリアリールスルホニウム塩およびアリールジアゾニウム塩などの陽イオンを形成することができる塩を含む。このような系に電子供与体またはペルオキサイドを使用することも、硬化速度および硬化深さを増すために有用である。陽イオン基とフリーラジカル基の同時の光開始は、例えば、オニウム塩または有機金属化合物に酸化剤を組み合わせたものまたは組み合わせないものによって生じさせることができる。有機金属塩は光分解の結果シグマ結合の切断を受ける化合物から選択することができる。シグマ結合は通常金属−金属結合である。好適な有機金属化合物の例は［ＣｏＦｅ（Ｃｏ）2］2、Ｍｎ（ＣＯ）10、およびＭｎ２（ＣＯ）10にヨードニウム塩および過酸化物を組み合わせたものを含む。
【００６０】
望ましい場合には、本発明の組成物は助溶剤、顔料、阻害剤、促進剤、界面活性剤、着色剤、薬剤および当業者に明らかな他の成分などの補助剤を含有してもよい。必要に応じて、組成物は安定剤を含有してもよい。
【００６１】
天然または合成の鉱物のフッ化物、フルオロアルミノケイ酸塩ガラス、単純および錯体形成無機フッ化物塩、単純および錯体形成有機フッ化物塩などのフッ化物ガラスまたはこれらの組み合わせであってもよいフッ化物放出材料が提供されてもよい。必要に応じて、これらのフッ化物源は表面処理剤で処理されてもよい。
【００６２】
フッ化物放出材料の例は、共に参考としてその開示内容が本明細書に組み入れられている、米国特許第４，３８１４，７１７号に記載されているフルオロアミノケイ酸塩ガラスで、米国特許第５，３３２，４２９号に記載されるように、必要に応じて処理されてもよい。
【００６３】
本発明の歯科材料はフィラー、重合可能な樹脂および取り扱い改良剤を混合することによって製造することができる。重合可能な樹脂と取り扱い改良剤を最初に混合し、次にフィラーを添加することが好ましいこともある。重合可能な樹脂への改良剤の完全な混合を確実にするために、加熱または他の混合技法を使用することが望ましいこともあるが、ただし、取り扱い改良剤は結局２５℃において重合可能な樹脂に分散されなければならない。最初の混合物が粘度が不十分である場合には、最初の粘度を適切にするためにさらに取り扱い改良剤および／またはフィラーを添加する。必要な場合には本明細書に規定する取り扱い改良剤を添加し、フィラーの量を低下することによって、望ましい反向粘度曲線を与えることによって、市販のセメントを本発明により改良することができる。
【００６４】
本発明の樹脂セメントは、歯科用修復材料または既成補綴装置などの数多くの材料を配置するために使用することができる。既成補綴装置の例はクラウン、ブリッジ、被覆冠、インレー、アンレー、ポストおよびピン等を含む。修復材料の例は歯科用複合物およびアマルガムを含む。硬い口腔面は、歯のエナメルおよび象牙質表面並びにクラウン、ブリッジ、過去に配置された修復材料等などの口腔環境内の任意の既存の装置または他の構造物を含む口腔環境内に見られる接着に好適な任意の表面である。好ましい表面は、表面が清浄され、必要である場合には、穿孔、研磨またはその後の接着のために前準備してある表面である。本発明では、表面の前準備ステップは表面の酸エッチングは含まない。
【００６５】
既成補綴装置を配置する方法は、ａ）口腔面を前準備するステップと、ｂ）装置に本発明の歯科用樹脂セメントを適用するステップと、ｃ）装置を前準備した口腔面に固定するステップと、ｄ）前記口腔面と前記装置との間の辺縁から過剰の樹脂セメントを除去するステップを含む。
【００６６】
直接修復材料を接着する方法は、ａ）口腔面を前準備するステップと、ｂ）前準備した前記口腔面に本発明の歯科用樹脂セメントを適用するステップと、ｃ）前準備した口腔面に適用した前記セメントに直接修復材料を配置するステップとを含む。
【００６７】
口腔面に特に強力な接着が望ましい場合には、硬い口腔面に接着する方法は、ａ）前記口腔面をエッチングするステップと、ｂ）エッチングした前記口腔面に、重合可能なモノマーと重合開始剤とを含む接着組成物を適用するステップと、ｃ）前記面上で前記接着組成物を重合させるステップと、ｄ）接着剤処理した前記面に本発明の樹脂セメントを適用するステップと、ｅ）前記樹脂セメントを重合させるステップとを含む。
【００６８】
同様に、ａ）前記口腔面をエッチングするステップと、ｂ）エッチングした前記口腔面に、重合可能なモノマーと重合開始剤とを含む接着組成物を適用するステップと、ｃ）前記面上で前記接着組成物を重合させるステップと、ｄ）前記既成補綴装置に本発明の樹脂セメントを適用するステップと、ｅ）前準備した口腔面に装置を固定するステップと、ｆ）前記口腔面と前記装置との間の辺縁から過剰の樹脂セメントを除去するステップとによって、既成補綴装置を硬い口腔面に強力に接着することができる。
【００６９】
図面の詳細な説明
図１は、本発明の組成物の粘度対せん断速度曲線を示す。曲線Ａはせん断速度が増加するときの粘度を示し、曲線Ｂはせん断速度が減少するときの粘度を示す。観察されるように、曲線はＦ（ｘ）＝ＡｘBのベき法則に従う。
【００７０】
実施例
以下の実施例は例示するために提供されており、本発明の範囲を限定するものではない。特に示さない限り、全ての部および割合は重量により、全ての分子量は重量平均分子量である。
【００７１】
調製例１
ＯＸ−５０の処理
トリフルオロ酢酸を滴加してｐＨ３〜３．３に酸性化した５０ｇの脱イオン水に撹拌しながらＡ−１７４（３．７ｇ）を添加した。得られた混合物を約２５℃において１時間撹拌し、その間に、表面積４０〜５０ｍ2／ｇ（ＯＸ−５０）のフュームシリカ９５ｇを混合物に添加し、さらに４時間撹拌した。スラリーをプラスチックを内張したトレーに注ぎ、３５℃で３６時間乾燥した。７４マイクロメーターのメッシュスクリーンでシラノール処理した乾燥粉末をふるった。
【００７２】
調製例２
シラノール処理した反応性ガラス
０．３３部の氷酢酸および３６．４７部の脱イオン水に２．４３部のＡ１７４シランを添加し、１時間激しく撹拌して加水分解する。１時間後、１／２”セラミック媒体で３時間４２分間粉砕し、４００ｍｕ篩いで篩い分け、ＰＫブレンダーで１５分間研磨し、エタノール処理したＭｏＳｃｉガラスであるＭｏＳｃｉガラスＭ３５Ｍ−２０００の６０．７８部を溶液に添加し、３０分間スラリーを形成させる。処理したガラスを乾燥し、粉砕し、７４マイクロメーターの篩いで篩い分ける。
【００７３】
調製例３
反応性粉末
ＳＰ９４０−Ｓガラスフリットスペシャルティーガラス、ＯＬＤＳＭＡＲ、ＦＬＡの９６．６部を０．４８３部のメタノール（ＡＲ等級）、０．９６６部のリン酸ナトリウム、１．９５１部の塩化ヨードニウムと共に粉砕する。得られた粉末は７４マイクロメーターのふるいで篩い分ける。
【００７４】
調製例４
シラノール処理したジルコニア／シリカフィラー
必要に応じて、１％トリフルオロ酢酸を３２．４７部の脱イオン水に添加して、５分間撹拌し、目標ｐＨ範囲３．２０〜３．５０を得る。２．６０部のＡ−１７４シランを添加し、混合する。６４．９４部のジルコニアシリカ（平均粒子サイズ１．２〜１．６０マイクロメーター）を１５分間かけてゆっくり添加し、合計９０分間混合する。スラリーを乾燥し、得られたケーキ状物を粉砕し、乾燥し、７４ミクロンのメッシュスクリーンで篩い分ける。
【００７５】
調製例５
フィラーのブレンド
平均粒子サイズ１．２〜１．６マイクロメーターのジルコニアシリカの９５．２部を、表面積４０〜５０ｍ2／ｇのＯＸ５０フュームシリカ４．８部にブレンドする。このブレンドをシラノール処理する。
【００７６】
調製例６
シラノール処理したジルコニアシリカフィラー
平均粒子サイズ０．６〜０．９マイクロメーターのジルコニアシリカフィラー１００部を、溶液温度２０〜３０℃の脱イオン水に混合し、トリフルオロ酢酸（ＴＦＡＡ）（０．２７８部）でｐＨを３〜３．３に調整する。スラリーにＡ−１７４シラン（１１．１４部）を添加し、ブレンドを２時間混合する。２時間経過したら、水酸化カルシウム（０．２９９部）水溶液をタンクに添加する。フィラーを乾燥し、粉砕し、７４または１００ミクロンのスクリーンで篩い分ける。
【００７７】
実施例１
使用したセメント組成物は、分子量１２５０ｇ／モルのポリカプロラクトン（色調０２３０、ユニオンカーバイド（Ｕｎｉｏｎ Ｃａｒｂｉｄｅ））と反応させた２当量のイソシアネートエチルメタクリレート３．７５％、トリエチレングリコールジメタクリレート１４．６％、Ｂｉｓ−ＧＭＡ１４．６％および調製例１のフィラー１０％と調製例４のフィラー９０％とのブレンド６８％である。
【００７８】
実施例２
使用したセメント組成物は、テラタン（Ｔｅｒａｔｈａｎｅ）（ポリテトラヒドロフラン）２９００を１７％、２−ヒドロキシエチルメタクリレート１８％、Ｂｉｓ−ＧＭＡ１４．６％および調製例１のフィラー１０％と調製例４のフィラー９０％とのブレンド６５％である。
【００７９】
実施例３
使用したセメント組成物は６モルエトキシル化ビスフェノール−Ａジメタクリレート３２％および調製例４のフィラー６８％である。
【００８０】
実施例４
使用したセメント組成物は、ポリカプロラクトンジオール１２５０ｇ／モル（色調０２３０、ユニオンカーバイド（Ｕｎｉｏｎ Ｃａｒｂｉｄｅ）を３．７５％、トリエチレングリコールジメタクリレート１４．６％、Ｂｉｓ−ＧＭＡ１４．６％および調製例１のフィラー１０％と調製例４のフィラー９０％とのブレンド６８％である。
【００８１】
実施例５
使用したセメント組成物は６モルエトキシル化ビスフェノール−Ａジメタクリレート３２％および調製例１のフィラー１０％と調製例４のフィラー９０％とのブレンド６８％である。
【００８２】
実施例６
使用したセメント組成物は、分子量１２５０ｇ／モルのポリカプロラクトンジオール（色調０２３０、ユニオンカーバイド（Ｕｎｉｏｎ Ｃａｒｂｉｄｅ））と反応させた２当量のイソシアネートエチルメタクリレート３．７５％、トリエチレングリコールジメタクリレート１４．６％、Ｂｉｓ−ＧＭＡ１４．６％および調製例１のフィラー１０％と調製例４のフィラー９０％とのブレンド６８％である。
【００８３】
実施例７
セメント組成物は６モルエトキシル化ビスフェノール−Ａジメタクリレートを２７％および調製例１のフィラー１０％と調製例４のフィラー９０％とのブレンド７３％である。
【００８４】
実施例８
セメント組成物は６モルエトキシル化ビスフェノール−Ａジメタクリレートを３２％および調製例３のフィラーを６８％である。
【００８５】
実施例９
セメント組成物は６モルエトキシル化ビスフェノール−Ａジメタクリレートを３７％および調製例１のフィラー１０％と調製例４のフィラー９０％とのブレンド６３％である。
【００８６】
実施例１０
セメント組成物は、１当量の２−ヒドロキシエチルメタクリレート（ＨＥＭＡ）と１当量のトルエンジイソシアネート（ＴＤＩ）とで封入したポリエチレングリコール１０００ｇ／モル（ＰＥＧ）を７％、トリエチレングリコールジメタクリレート１２．５％、Ｂｉｓ−ＧＭＡ１２．５％および調製例１のフィラー１０％と調製例４のフィラー９０％とのブレンド６８％である。
【００８７】
実施例１１
使用したセメント組成物は、ポリカプロラクトンジオール（色調０２３０）４．５％、トリエチレングリコールジメタクリレート１３．７５％、Ｂｉｓ−ＧＭＡ１３．７５％および調製例１のフィラー１０％と調製例４のフィラー９０％とのブレンド６８％である。
【００８８】
実施例１２
使用したセメント組成物は、ポリカプロラクトンジオール３０００ｇ／モル（色調０２６０ユニオンカーバイド（Ｕｎｉｏｎ Ｃａｒｂｉｄｅ））４％、トリエチレングリコールジメタクリレート１４％、Ｂｉｓ−ＧＭＡ１４％および調製例１のフィラー１０％と調製例４のフィラー９０％とのブレンド６８％である。
【００８９】
実施例１３
ビスフェノール−Ａとエピクロロヒドリン１０７５ｇ／モルとのコポリマーを４％、トリエチレングリコールジメタクリレート１４．６％、Ｂｉｓ−ＧＭＡ１４．６％および調製例１のフィラー１０％と調製例４のフィラー９０％とのブレンド６８％である。
【００９０】
実施例１４
使用したセメント組成物は、ポリカプロラクトンジオール（色調０２３０）と反応させた２当量のイソシアネートエチルメタクリレート４．５％、トリエチレングリコールジメタクリレート１１．２５％、Ｂｉｓ−ＧＭＡ１１．２５％および調製例４のフィラー７３％である。
【００９１】
実施例１５
使用したセメント組成物はＮ−ポリビニルピロリドンＫ２９３２（インターナショナル  スペシャルティ  プロダクツ（Ｉｎｔｅｒｎａｔｉｏｎａｌ  Ｓｐｅｃｉａｌｔｙ  Ｐｒｏｄｕｃｔｓ）、ニュージャージー州ウェイン）を１．５％、Ｂｉｓ−ＧＭＡ１７．０％、２−ヒドロキシエチルメタクリレート１５．２５％および調製例１のフィラー１０％と調製例４のフィラー９０％とのブレンド６８％である。
【００９２】
実施例１６
使用したセメント組成物はポリカプロラクトンジオール分子量３０００ｇ／モル（色調０２６０）を４．３％、トリエチレングリコールジメタクリレート１３．８５％、Ｂｉｓ−ＧＭＡ１３．８５％、および調製例１のフィラー１０％と調製例４のフィラー９０％とのブレンド６８％である。
【００９３】
実施例１７
使用したセメント組成物は、６モルのＢｉｓ−ＧＭＡを２９％および調製例２のフィラーを７１％である。
【００９４】
実施例１８
使用したセメント組成物は、ポリエチレングリコールメチルエーテル２０００ｇ／モルを４％、Ｂｉｓ−ＧＭＡ１４％、２−ヒドロキシエチルメタクリレート１４％および調製例１のフィラー１０％と調製例４のフィラー９０％とのブレンド６８％である。
【００９５】
実施例１９
使用したセメント組成物は、ポリカプロラクトンジオール分子（色調０２４０）を４％、トリエチレングリコールジメタクリレート１４％、Ｂｉｓ−ＧＭＡ１４％、および調製例１のフィラー１０％と調製例４のフィラー９０％とのブレンド６８％である。
【００９６】
実施例２０
使用したセメント組成物は、１０モルエトキシル化ビスフェノール−Ａジメタクリレートを３０％、トリエチレングリコールジメタクリレート１．５％および調製例１のフィラー１０％と調製例４のフィラー９０％とのブレンド６８％である。
【００９７】
実施例２１
使用したセメント組成物は、ポリカプロラクトン分子量３０００ｇ／モル（色調０２６０）を２％、トリエチレングリコールジメタクリレート１３．８５％、Ｂｉｓ−ＧＭＡ１３．８５％、および調製例１のフィラー１０％と調製例４のフィラー９０％とのブレンド６８％である。
【００９８】
実施例２２
使用したセメント組成物は、２−ヒドロキシエチルメタクリレート１８％、調製例５のフィラー４３％、調製例６のフィラー２２％および２当量の２−ホスホノオキシエチルメタクリレートと１当量のテレタン（ｔｅｒｅｔｈａｎｅ）（ポリテトラヒドロフラン）２９００を１７％である。
【００９９】
実施例２３
セメント組成物は、トリエチレングリコールジメタクリレート１６％、Ｂｉｓ−ＧＭＡ１６％および調製例６のフィラー６８％である。
【０１００】
実施例２４
セメント組成物は、モルエトキシル化ビスフェノール−Ａジメタクリレートを３２％、調製例６のフィラー２５％および調製例５のフィラー４３％である。
【０１０１】
実施例２５
使用したセメント組成物はヒドロキシ末端ポリブタジエン２８００ｇ／モルを４％、トリエチレングリコールジメタクリレート１４．６％、Ｂｉｓ−ＧＭＡ１４．６％、および調製例１のフィラー１０％と調製例４のフィラー９０％とのブレンド６８％である。
【０１０２】
実施例２６
使用したセメント組成物は、分子量１２５０ｇ／モルのポリカプロラクトンと反応させた２当量のイソシアネートエチルメタクリレート４％、トリエチレングリコールジメタクリレート１４．６％、Ｂｉｓ−ＧＭＡ１４．６％、調製例６のフィラー２５％および調製例５のフィラー４５％である。
【表１】
2010031014.tif 000004
【表２】
2010031014.tif 000005
【表３】
2010031014.tif 000006
【図１】
2010031014.tif 000007
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
ａ）最大粒子径が１０μｍ未満でありかつ平均粒子径が３．０μｍ未満であるフィラーと、ｂ）分子量が１００〜５０００でありかつラジカル重合性基、カチオン重合性基及びそれらの混合物から選ばれる重合可能な基を含有する、モノマー、オリゴマー及びポリマーからなる群より選ばれる化合物である重合可能な成分と、ｃ）ポリマー取り扱い性改良剤を裸眼によって見たときに１相としか識別できないほど２５℃において前記重合可能な成分中に分散されており、重量平均分子量が５００〜１００，０００であり、メタクリレート修飾ポリカプロラクトン、メタクリレート修飾ポリエチレングリコール、メタクリレート修飾ポリテトラメチレンオキサイド、Ｎ−ポリビニルピロリドン、エトキシル化ビスフェノールＡジメタクリレ−ト、ジカルボキシ末端ポリブタジエン、ビスフェノールＡとエピクロロヒドリンとのコポリマーからなる群より選ばれるポリマー取り扱い性改良剤と、
を含む混合物を含む、口腔面に既成補綴装置又は直接修復材料を接着するための歯科用樹脂セメント材料であって、
成分ａ）、ｂ）およびｃ）は、Ｆ（ｘ）＝ＡｘBのベき法則に適合する粘度対せん断速度曲線を得るのに有効な量で存在し、Ｂは−０．０１より小さく、前記材料は、せん断速度範囲の増加する方向および減少する方向の少なくとも１０カ所の対数的に間隔をおいたデータ点において、増加するせん断速度および減少するせん断速度のどちらに対しても０．８５より大きい相関値で前記曲線と相関し、０．４〜０．５ｓ-1である最低値と２０〜２５ｓ-1である最高値とを有し、Ｆ（ｘ）はパスカル秒での粘度であり、ｘは秒−１のせん断速度であり、
硬化剤として水を用いない歯科用樹脂セメント材料。
【請求項２】
増加するせん断速度に対して、Ａは４０に等しいかまたはこれより大きく、Ｂは−０．２９に等しいかまたはこれより小さく、減少するせん断速度に対して、Ａは３５に等しいかまたはこれより大きく、Ｂは−０．２６に等しいかこれより小さい、請求項１に記載の歯科用樹脂セメント材料。
【請求項３】
ａ）５５〜７５重量％のフィラーと、ｂ）０〜４０重量％の重合可能な成分と、ｃ）０．１〜２５重量％の取り扱い性改良剤とを含む、請求項１に記載の歯科用樹脂セメント材料。
【請求項４】
添加された水を実質的に含まない、請求項１に記載の歯科用樹脂セメント材料。
【請求項５】
硬い口腔面に接着する方法であって、ａ）前記口腔面をエッチングするステップと、ｂ）エッチングした前記口腔面に、重合可能なモノマーと重合開始剤とを含む接着組成物を適用するステップと、ｃ）前記面上で前記接着組成物を重合させるステップと、ｄ）接着剤処理した前記面に請求項１〜４のいずれか１項に記載の樹脂セメント材料を適用するステップと、ｅ）前記樹脂セメント材料を重合させるステップとを含む方法。
【外国語明細書】
2010031014000001.pdf